(57)【要約】  医療使用用親水膠質（ヒドロコロイド）含有感圧接着組成物が開示されており、表面積少なくとも４ｍ2／ｇを持つ小繊維化重合体繊維（フィブリル化ポリマーファイバー）ネットワークを含有し、低い冷流動性および高い粘着強度という優れた特性を持つ。【特許請求の範囲】
【請求項１】
表皮に対する接着用に意図された、相対的に、低い冷流動性および高い粘着強度を持っており、少なくとも４ｍ2／ｇの表面積を持っている小繊維化重合体繊維（フィブリル化ポリマーファイバー）の絡んだネットワーク、これら繊維（ファイバー）をコーティングしている連続感圧接着相、および、該ネットワークを貫徹して分散された１種以上の液体吸収膨潤可能親水膠質（ヒドロコロイド）の粒子を含んでいる不連続相を含んでいる、接着組成物。
【請求項２】
前記感圧接着相が、ポリイソブチレンを含む、請求項１の組成物。
【請求項３】
前記小繊維化繊維（フィブリル化ファイバー）が、ポリオレフィンから構成されている、請求項２の組成物。
【請求項４】
前記ポリオレフィンが、ポリエチレンを含む、請求項３の組成物。
【請求項５】
前記表面積が、約５ｍ2／ｇ〜約２０ｍ2／ｇの範囲内にある、請求項１、２、もしくは４の組成物。
【請求項６】
前記繊維（ファイバー）が、約０．１〜約３ｍｍの平均長を持っている小繊維（フィブリル）から構成されている、請求項５の組成物。
【請求項７】
前記小繊維（フィブリル）が、約５〜約５０ミクロンの範囲内の平均直径を持つ、請求項５の組成物。
【請求項８】
前記親水膠質（ヒドロコロイド）が、ペクチンおよびカルボキシメチルセルロースの混合物を含む、請求項５の組成物。
【請求項９】
前記カルボキシメチルセルロースが、カルボキシメチルセルロースナトリウムである、請求項８の組成物。
【請求項１０】
前記混合物が、前記組成物の合計重量の約１０％〜５０％を含む、請求項８の組成物。
【請求項１１】
前記混合物が、前記組成物の合計重量の約５％〜２０％のペクチンおよび約５％〜３０％のカルボキシメチルセルロースを含む、請求項８の組成物。
【請求項１２】
前記混合物が、前記組成物の合計重量の約１０％〜１５％のペクチンおよび約２０％〜３０％のカルボキシメチルセルロースを含む、請求項８の組成物。
【請求項１３】
前記混合物が、前記組成物の合計重量の約１３％のペクチンおよび約２５％のカルボキシメチルセルロースを含む、請求項８の組成物。
【請求項１４】
前記ポリオレフィンが、ポリエチレンであり、前記小繊維化繊維（フィブリル化ファイバー）が、前記組成物の約０．５重量％〜約６重量％を構成する、請求項１、２、もしくは３の組成物。
【請求項１５】
前記親水膠質（ヒドロコロイド）が、水和されている場合、前記組成物が、約４〜７の範囲内のｐＨを持つ、請求項１の組成物。
【請求項１６】
前記連続相が、約１０，０００〜４０，０００の範囲内の平均分子量を持っている中分子量ポリイソブチレンを包含する、請求項２の組成物。
【請求項１７】
前記連続相が、約１，０００〜４，０００の範囲内の平均分子量を持っている低分子量ポリイソブチレンを包含する、請求項１６の組成物。
【請求項１８】
前記低分子量ポリイソブチレンが、約２，０００〜３，０００の範囲内の平均分子量を持つ、請求項１７の組成物。
【請求項１９】
前記ポリイソブチレン連続層が、前記組成物の合計重量当たり０％〜約６５％の平均分子量約１０，０００〜４０，０００を持っている中分子量ポリイソブチレン、および、前記組成物の合計重量当たり０％〜約８０％の平均分子量約２，０００〜３，０００を持っている低分子量ポリイソブチレンを含み、ポリイソブチレン含量の合計重量％が、少なくとも、前記組成物の合計重量の１５％である、請求項２の組成物。
【請求項２０】
前記組成物が、該組成物の合計重量の、約５％〜６５％の前記中分子量ポリイソブチレン、約３％〜６０％の前記低分子量ポリイソブチレン、約１％〜３％の前記小繊維化ポリエチレン（フィブリル化ポリエチレン）、約１０％〜１５％のペクチン、および約２０％〜３０％のカルボキシメチルセルロースを含む、請求項１９の組成物。
【請求項２１】
前記組成物が、成型可能表皮障壁（バリア）であり、約５０％〜約６５％の前記中分子量ポリイソブチレン、０％〜約１０％の前記低分子量ポリイソブチレン、約１０％〜約５０％の親水膠質（ヒドロコロイド）、および約０．５％〜約６％の小繊維化重合体繊維（フィブリル化ポリマーファイバー）を該組成物の合計重量当たり含んでいる、請求項１９の組成物。
【請求項２２】
前記組成物が、約５５％の前記中分子量ポリイソブチレン、約５％の前記低分子量ポリイソブチレン、約２％の小繊維化ポリエチレン繊維（フィブリル化ポリエチレンファイバー）、約１３％のペクチン、および約２５％のカルボキシメチルセルロースを該組成物の合計重量当たり含む、請求項２１の成型可能表皮障壁（バリア）組成物。
【請求項２３】
前記組成物が、ペーストであり、０％〜約１５％の前記中分子量ポリイソブチレン、約４０％〜約８０％の前記低分子量ポリイソブチレン、約１％〜約３％の小繊維化ポリエチレン繊維（フィブリル化ポリエチレンファイバー）、約５％〜１５％のペクチン、および約１０％〜約３０％のカルボキシメチルセルロースを該組成物の合計重量当たり含んでいる、請求項１９の組成物。
【請求項２４】
前記組成物が、約１０％の前記中分子量ポリイソブチレン、約５０％の前記低分子量ポリイソブチレン、約２％の前記小繊維化ポリエチレン繊維（フィブリル化ポリエチレンファイバー）、約１３％のペクチン、および約２５％のカルボキシメチルセルロースを該組成物の合計重量当たり含む、請求項２３のペースト組成物。
【請求項２５】
前記組成物が、ペーストであり、この粘度を限り、該ペーストの成型可能性および流動可能性を促進させていくための稀釈剤を含有している、請求項１９の組成物。
【請求項２６】
前記稀釈剤が、揮発性である、請求項２５のペースト組成物。
【請求項２７】
前記稀釈剤が、非揮発性である、請求項２５のペースト組成物。
【請求項２８】
０％〜約６５％の中分子量ポリイソブチレン、０％〜約１０％の低分子量ポリイソブチレン、約０．５％〜６％の小繊維化ポリエチレン繊維（フィブリル化ポリエチレンファイバー）、約１％〜１５％のペクチン、および約１％〜３０％のカルボキシメチルセルロースを含んでいる基礎（ベース）成分をこれら基礎（ベース）成分の重量の組み合わせに関して持っており、前記組成物の残り（バランス）が、前記稀釈剤を含んでいる、請求項２５、２６、もしくは２７のペースト組成物。
【発明の詳細な説明】
【技術分野】
【０００１】
関連出願に対する相互参照
本明細書においてその全体の開示が援用されている、２００６年３月１６日出願、米国仮特許出願第６０／７８３，０９９号明細書の有益性が、３５Ｕ．Ｓ．Ｃ．§１１９（ｅ）下に本明細書において請求されている。
【０００２】
この発明が、ユーザー達の表皮表面に接着してしっかりしているように意図された、口用製品、創傷用絆創膏、および他の医療製品のような医療絆創膏および表皮接着装置用接着組成物技術分野に関する。本発明が特に、このような接着組成物と関連されており、親水膠質（ヒドロコロイド）を含有し、流動体を吸収していくのが可能であり、こうするに連れ、膨潤していくのが可能である。
【背景技術】
【０００３】
親水膠質（ヒドロコロイド）を含有している接着組成物が、よく知られており、例えば、米国特許第５，５７１，０８０、３，３３９，５４６、４，１９２，７８５、４，２９６，７４５、４，３６７，７３２、４，８１３，９４２、４，２３１，３６９、４，５５１，４９０、４，２９６，７４５、４，７９３，３３７、４，７３８，２５７、４，８６７，７４８、および５，０５９，１６９号明細書において開示されたとおりであり、これらの開示が、本明細書において援用されている。親水膠質（ヒドロコロイド）が、よく親水膠質（ヒドロコロイド）表皮障壁（バリア）と言われているものにおいて、よく使用されている。このような表皮障壁（バリア）が通常、連続相として水不溶性感圧接着剤を包含し、液体吸収膨潤可能不連続相として該接着剤を貫徹して分散された１種以上の親水膠質（ヒドロコロイド）粒子を有する。
【０００４】
商品の表皮障壁（バリア）の水不溶性接着相が典型的に、ポリイソブチレン、もしくは、スチレン−イソプレン−スチレン（ＳＩＳ）のようなブロック共重合体（コポリマー）、もしくは、これらの素材のブレンドからなる。その表面粘着性が、粘着化剤成分添加により修飾されていることがある。
【０００５】
親水膠質（ヒドロコロイド）組成物が、表皮障壁（バリア）として、例えば、口用器具と連結して、もしくは、創傷用絆創膏として、もしくは、ある１ペーストとして、使用されているべきであっても、幾つかの重要な必要性に見合っていることが可能であるべきであるが、これらはしばしば、互いと矛盾し、ある１結果として、現在入手可能な組成物が全体的に、これらに見合い得ない。例えば、相対的に、低い粘度を持つある１組成物が、表皮に対する接着を好むのは、その感圧接着相が、表皮を湿らすのが可能であり、接着結合を与えなくてはならないからである。表皮表面が、伸び（ストレッチ）、撓むに連れ、低い粘度が、該組成物を表皮の動きを追い、接着を維持するようにも、させる。しかしながら、低い粘度が、これ自体の問題を提示することがある。製品の保管の間、該組成物が、冷流動性を呈することがあり、つまり、ある１絆創膏であっても、口用表皮障壁（バリア）であっても、該製品の周囲を越えて流れることがあり、梱包（パッケージ）および使用における問題を創出する。このような流動性が、より言われているのは、このような組成物が、保管されているか、さもなければ、上昇した温度に晒されている場合である。加えて、低粘度感圧接着剤を含有している組成物が、望ましくない低い粘着強度を呈することがある。
【０００６】
親水膠質（ヒドロコロイド）含有接着組成物、特に、口用製品に使用されたタイプの表皮障壁（バリア）組成物が、成型可能でもあるべきであるのは、成型可能性が、表皮の輪郭にぴったり従っていることによる表皮に対するよりしっかりした接着を促進するからである。成型可能性が、その接着素材の流動性を必要とし、伸ばされている（ストレッチ）場合および伸ばされている（ストレッチ）間、その素材の物理的統合性を維持するに充分な粘着強度を伴う。加えて、その接着素材が、その素材を元の形状に戻すようにさせる＜＜形状記憶＞＞を実証してしまうことなく、成型後、新しい形状を維持するべきである。一般的に、現在の親水膠質（ヒドロコロイド）表皮障壁（バリア）が、成型可能性において不足であるのは、伸ばされた（ストレッチ）場合、容易に流れるに硬過ぎ、伸ばされた（ストレッチ）場合、統合性を維持するに不充分な粘着強度を持ち、および／または、形状記憶を持ち、伸ばされていた（ストレッチ）後、元の形状に戻る傾向にあるからである。
【０００７】
成型可能性、粘度もしくは流動可能性、表面粘着性、粘着強度、および液体吸収性が全て、表皮接着組成物の液体吸収膨潤可能親水膠質（ヒドロコロイド）含量により影響を及ぼされている。より大きい吸収性が、より高い親水膠質（ヒドロコロイド）含量を用いて達成されていることがあるが、非常にしばしば、粘着強度、表面粘着性、粘度、および／または成型可能性を抑えてしまうという犠牲にある。
【０００８】
Ｊｅｎｓｅｎ米国特許第５，５７１，０８０号明細書が、親水膠質（ヒドロコロイド）含有接着組成物を開示し、そこにおいて、フィラメントもしくは繊維（ファイバー）のポリエチレン、または、該組成物の水不溶性感圧接着内容（ポリイソブチレン）と相容れるある他の重合体（ポリマー）が使用されており、３次元メッシュネットワークを生成し、水和された後でさえ、これら親水膠質（ヒドロコロイド）粒子を保持するように機能し、これにより、該組成物の湿潤統合性を向上させている一方、同時に、その柔軟性を維持している。これらフィラメントもしくは繊維（ファイバー）が、２０μ〜２００μの範囲内の厚さを持っているポリエチレンフィルムのような重合体（ポリマー）フィルムを回転しているブレード混合機（ミキサー）における破砕（シュレッド）操作に付してみることにより形成されていてよいが、予め形成されたフィラメントもしくは繊維（ファイバー）も、使用されていてよい。このような組成物が、許容可能な湿潤統合性を持つことがある一方、尚、充分な成型可能性を欠き、望ましくない冷流動性の特徴を持つ。この発明のある１課題が、親水膠質（ヒドロコロイド）含有表皮接着組成物を与えることであり、このような欠点を克服する。
【発明の開示】
【課題を解決するための手段】
【０００９】
この発明の重要な態様が、適用の間の形成可能性もしくは流動可能性、冷流動性に対する耐性、および、同時に、高い表面粘着を維持している一方での湿潤統合性の項において、既存の組成物に対して、優れている、表皮に優しい親水膠質（ヒドロコロイド）含有接着組成物ファミリーを与えていることにある。該ファミリーが、広範な粘度に亘る接着組成物を包含し、口内パウチ接着取り付けおよび他の体の排泄物回収器具に使用された比較的高い粘度の表皮障壁（バリア）から、低い粘度のペーストに至るまでであるが、全て必須成分として、可塑成型可能な感圧接着成分を連続相として含有し、特定の形の１種以上の親水膠質（ヒドロコロイド）が、不連続相を構成しており、流動体吸収膨潤可能成分として働いており、小繊維化重合体繊維（フィブリル化ポリマーファイバー）が、該接着組成物を貫徹する３次元繊維（ファイバー）ネットワークを形成している。これら重合体繊維（ポリマーファイバー）が小繊維（フィブリル）化されており、これらの重量（少なくとも、４ｍ2／ｇ、好ましくは５〜２０ｍ2／ｇ）に関して極めて高い表面積を持つとの事実が、相対的に、低い粘度の接着成分の使用を可能にする一方、尚、驚くほど低い冷流動性の特徴を持つ組成物を与えている。これら小繊維化重合体繊維（フィブリル化ポリマーファイバー）が、該組成物に流動性制御（コントロール）および粘着強度を与える。該組成物が表皮障壁（バリア）として製剤されている場合、これら繊維と該感圧接着成分との間の結合が充分強く、良好な粘着強度を与えるが、そんなに強くなく、該組成物が伸ばされた場合（ストレッチ）、流れ得ない。更に、このような障壁（バリア）が、架橋障壁（バリア）を用いて観察されたものの様な形状記憶を呈さず、こうして、この発明の組成物を用いて形成された障壁（バリア）が、使用前、異なる形状に成型され得る。
【００１０】
＜＜小繊維化重合体繊維（フィブリル化ポリマーファイバー）＞＞により、ある１ポリオレフィンもしくは他の適切な重合体（ポリマー）の繊維（ファイバー）が意味されており、高度に、毛の様な小繊維（フィブリル）を有して分岐されており、これら小繊維（フィブリル）がこれにより、大きく、該繊維の表面積、ならびに、本接着媒体と連結して形成されたネットワークの強度および統合性を増加させている。このタイプの小繊維化ポリオレフィン繊維（フィブリル化ポリオレフィンファイバー）が例えば、米国特許第３，７４３，２７２、３，８４８，０２７、３，８４９，３８７、３，８８２，０９５、３，８９１，４９９、３，８９１，６１０、３，９０２，９５７、３，９２０，５０７、３，９２９，５０８、および３，９２０，５０９号明細書において開示されたよく知られたプロセスに従って調製され得る。これらの特許が、合成木材パルプ繊維（ファイバー）すなわちＳＷＰ繊維（ファイバー）の製造に向けてのプロセスを開示し、製紙産業においてよく使用されてきており、セルロース繊維（ファイバー）を置き換える。これら小繊維（フィブリル）が、約０．１〜３ｍｍの範囲内の平均長および約５〜５０μの範囲内の平均直径を持つべきである。本発明を具現化している組成物に関するこの小繊維化繊維（フィブリル化ファイバー）含量が、当該組成物の合計重量の約０．５％（重量％）〜６％（重量％）の範囲内にあるべきである。
【００１１】
この発明の組成物の接着成分が、これら繊維（ファイバー）の素材に関する強い親和性（アフィニティ）と共に感圧接着特性を持つ如何なる素材であっても、よい。単一感圧接着剤であっても、２種以上の感圧接着剤の組み合わせであっても、よい。本発明において有用な接着剤が例えば、天然ゴム、合成ゴム、スチレンブロック共重合体（コポリマー）、ポリビニルエーテル、ポリ（メタ）アクリレート（アクリレートおよびメタクリレート両方を包含して）、ポリオレフィン、ならびにシリコーン主体のものを包含する。この発明用の好ましい選択素材であると信じられた特定接着剤が、ポリオレフィン、つまり、ポリイソブチレン（ＰＩＢ）であるが、似た特性を持っている他の感圧接着剤素材が、適切と信じられている。
【００１２】
これら繊維の重合体（ポリマー）が、本粘着接着成分と相容れているべきであり、強い親和性（アフィニティ）さえ持つべきである。ポリオレフィン、特に、ポリエチレンが、ＰＩＢと高度に、相容れており、容易に、そんな接着媒体により湿らされていると見出されてきている。両方が、非極性飽和炭化水素である。
【００１３】
好ましくは、このようなＰＩＢが、中分子量ＰＩＢ（約１０，０００〜４０，０００の範囲における分子量）および液体もしくは半液体低分子量ＰＩＢ（約１，０００〜４，０００の範囲における分子量）両方として存在している。それらの割合が変動し、当該組成物が、成型可能な表皮障壁（バリア、相対的に、高い粘度の）としてか、もしくは、ある１ペースト（相対的に、低い粘度の）として使用されるように意図されているかどうかに依っている。これゆえ、口での使用用の成型可能な表皮障壁（バリア）が通常、５％〜６５重量％の範囲における中分子量ＰＩＢおよび０重量％〜約１０重量％（好ましくは約５重量％）の低分子量ＰＩＢを含有すると思われる。
【００１４】
逆に、ペースト組成物が、充分低い粘度を持つべきであり、こうして、ある１管（チューブ）から搾られていられるが、ある１稀釈剤（下を参照）非存在下に通常、０重量％〜約１５重量％の中分子量ＰＩＢ（好ましくは約１０重量％）および約４０重量％〜約８０重量％（好ましくは約５０重量％）の低分子量ＰＩＢを含有すると思われる。ある１障壁（バリア）において、もしくは、ある１ペーストとして使用されたとしても、合計ＰＩＢ含量が少なくとも１５重量％であるべきであり、好ましくは少なくとも５０重量％であり、全く稀釈剤が、存在していない場合（下で論じたとおり）である。
【００１５】
指し示したとおり、ペースト製品に必要とされた粘度の抑制があるいは（もしくは更に）、粘度を抑えるように設計（デザイン）された更なる成分により達成され得る。例えば、ある１ペーストに関して許容可能であるよりも、高い粘度を有する組成物が、ある１添加剤を用いて稀釈され得、許容可能な粘度を有する組成物を回収する。この稀釈剤が、揮発性溶媒であってよく、該製品が、前記管（チューブ）から分配され（ディスペンサー）、元来よりも、高い粘度を有するペーストを残した後、蒸発する。あるいは、該稀釈剤が、非揮発性であってよく、こうして、この分配されたペーストが、低い粘度を維持し、このことが、搾り管（スクウィーズチューブ）におけるその使用を可能にする。この適用用の稀釈剤の例示的な例が、ヘキサン、ヘプタン、もしくはイソオクタンのような揮発性溶媒、および、ペトロラタムのような非揮発性添加剤を包含する。
【００１６】
このような稀釈剤が包含されていて、粘度を制御（コントロール）するペースト組成物において、これら基礎（ベース）成分（つまり、稀釈剤を除く）の重量％が、好ましくは以降のとおりであり：
０〜約６５％中分子量ポリイソブチレン；
０〜約１０％低分子量ポリイソブチレン；
約０．５〜６％小繊維化ポリエチレン繊維（フィブリル化ポリエチレンファイバー）；
約１〜１５％ペクチン；および
約１〜３０％カルボキシメチルセルロース
これら基礎（ベース）成分の重量の組み合わせに関してである。本組成物の合計重量の残り（バランス）が次いで、該稀釈剤を含む。
【００１７】
可塑成型可能なエラストマー接着相において分散された親水膠質（ヒドロコロイド）が、好ましくはペクチンおよびカルボキシメチルセルロースナトリウムであるが、カルボキシメチルセルロースカルシウム、カルボキシメチル澱粉（スターチ）、アルジナート、ゼラチン、超吸収剤、および合成もしくは天然ゴムのような他の含水流動体吸収膨潤可能親水膠質（ヒドロコロイド）が、使用されていてよいかも知れないと理解されている。ペクチンおよびＣＭＣが、使用されている場合、範囲約４〜７内の適切なｐＨ平衡（バランス）を達成するに当たり、ペクチン含量が、約５重量％〜約２０重量％（好ましくは約１０重量％〜約１５重量％）であるべきであり、ＣＭＣ含量が、約５重量％〜約３０重量％（好ましくは約２０重量％〜約３０重量％）であるべきである。一般的に、本組成物の親水膠質（ヒドロコロイド）含量が、範囲約１０重量％〜約５０重量％内に入るべきである。
【発明を実施するための最良の形態】
【００１８】
既に記したとおり、小繊維化重合体繊維（フィブリル化ポリマーファイバー）の表面積が遙かに、滑らかな非小繊維化繊維（フィブリル化ファイバー）のものよりも、大きく、少なくとも４ｍ2／ｇの、好ましくは約５ｍ2／ｇ〜約２０ｍ2／ｇの範囲における表面積を持っている小繊維化繊維（フィブリル化ファイバー）の包含であり、ここで、この発明の有益さが明らかになる。特に有効な結果が、テキサス州ジョンソン市のＭｉｎｉＦｉｂｅｒｓ，Ｉｎｃ．から入手可能な、約８ｍ2／ｇの表面積を持っているポリオレフィン（ポリエチレン）の小繊維化繊維（フィブリル化ファイバー）の使用と共に得られてきている。このような素材の小繊維（フィブリル）が、約０．５５〜０．８５ｍｍの範囲内の長さおよび約１５μの直径を持つ。このような素材の小さい％だけを必要とし、全体として本組成物の６重量％以下であり、冷流動性の制御（コントロール）および湿潤統合性の項における驚くほど有効な結果を達成する一方、同時に、高い表面粘着を保持している。小繊維化重合体繊維（フィブリル化ポリマーファイバー）の包含が、典型的な障壁（バリア）におけるよりも、低い粘度のＰＩＢもしくは他の接着内容の使用を可能にし、今度は成型可能性（しかし、有意な冷流動性なし）を高め、ユーザーが、動き回るに連れ、該障壁（バリア）の素材を、表皮上に流れるようにし、体の輪郭およびこのような輪郭における変化に適応するようにする。
【００１９】
本発明の重要な態様が更に、以降の例示の実施例により明らかにされている：
【実施例】
【００２０】
実施例１
この発明を具現化している表皮障壁（バリア）組成物が調製されたが、５５％（全体の組成物の重量％による）中分子量ＰＩＢ、５％低分子量ＰＩＢ、２％小繊維化ポリエチレン繊維（フィブリル化ポリエチレンファイバー、表面積８ｍ2／ｇ、小繊維（フィブリル）長約０．５５〜０．８５ｍｍ。小繊維（フィブリル）直径約１５μ）、１３％ペクチン、および２５％ＣＭＣナトリウムを使用している。これら組成物が調製されたが、Ｂｒａｂｅｎｄｅｒ  ＲＥＥ６型混合機（ミキサー）を５０℃において使用している。これら成分が、上で与えられた順において加えられたが、各成分添加後、この混合物が、均一となった時まで、混合が、進むようにされた。仕上げの混合期間後、いずれのテストもが、行われた前、これら混合物が、該混合機（ミキサー）から除かれ、室温条件において平衡するようにされた。
【００２１】
ある幾つかのこれらテストが、同一成分を持っている組成物を包含するが、単フィラメントポリエチレン（モノフィラメントポリエチレン）が、米国特許第５，５７１，０８０号明細書において開示されたとおり、小繊維化ポリエチレン（フィブリル化ポリエチレン）の代わりに使用されたことを除く。これら単フィラメントポリエチレン繊維（モノフィラメントポリエチレンファイバー）が、約２ｍｍ長および４デニールであったが、Ｅｎｇｉｎｅｅｒｅｄ  Ｆｉｂｅｒｓ  Ｔｅｃｈｎｏｌｏｇｙから得られた（該単フィラメント（モノフィラメント）の素材の推定表面積が、１ｍ2／ｇ未満であると理解されている）。
【００２２】
以降のテストにおいて使用された混合物が、以降のとおりであった：
【００２３】
【表１】
2009529988.tif 000002
【００２４】
実施例２
このテストが、成型可能な流動可能な（つまり、容易に変形可能な）親水膠質（ヒドロコロイド）含有障壁（バリア）組成物における小繊維化ポリエチレン繊維（フィブリル化ポリエチレンファイバー）取り込みが大きく、冷流動性に対する耐性を向上させ、（１）如何なる繊維をも欠くか、もしくは、（２）単フィラメント繊維（モノフィラメントファイバー）を小繊維化繊維（フィブリル化ファイバー）の代わりに持つ組成物を凌駕することを示す。
【００２５】
これらテストミックスの流動性の特性が、ＡＳＴＭ  Ｃ６３９−０１、エラストマーシール剤のレオロジー（流動性）特性に関する標準テスト方法に従いながら、測定された。テストミックスが、背後固定板（プレート）上で載せられた開放末端（オープンエンド型）矩形チャネル（３／４インチ幅×１／２インチ高さ×６インチ長さ）中にパックされた。これらテスト混合物が刈り込まれたが（トリム）、こうして、その素材が、これらチャネルの全末端と共に平滑にされた。各固定チャネルが、５０℃のオーブン中に、垂直方向に入れられた。８時間後、これら固定（チャネル）が、該オーブンから除かれたが、これらテスト混合物の底の端の位置が、これら固定板（プレート）上でマークされた。各固定（プレート）が次いで、５０℃の該オーブンに戻され、次いで、更なる１６時間の後、除かれたが、合計２４時間のオーブン照射を与えた。各テスト混合物に関する底の端が再び、これら固定（プレート）上でマークされた。この流動性の程度が、各テスト混合物に関して、８時間および２４時間の時点において記録された。これらテスト結果が冷流動性に対して、以降のとおりであった：
【００２６】
【表２】
2009529988.tif 000003
【００２７】
本チャートが、２％小繊維化ポリエチレン繊維（フィブリル化ポリエチレンファイバー）を含有している障壁（バリア）組成物が、８時間の期間において、このような小繊維化繊維（フィブリル化ファイバー）なしの本質的に、同一の組成物よりも、冷流動性に対して殆ど１４倍、耐性であったこと、および、２％単フィラメント繊維（モノフィラメントファイバー）を含有している組成物よりも、３倍よりも、耐性であったことを明らかにする。本２４時間テストの上の結果が、冷流動性に対する耐性に関して、更により明らかにしていた。
【００２８】
実施例３
このテストが、全く繊維（ファイバー）を含有していないかもしくは２％単フィラメント繊維（モノフィラメントファイバー）を含有している他を凌駕する、２％小繊維化ポリエチレン繊維（フィブリル化ポリエチレンファイバー）を含有しているある１障壁（バリア）の優れた湿潤統合性を明らかにする。
【００２９】
水和状態におけるこれらテスト混合物の統合性が、米国特許第５，６３３，０１０号明細書において記載された方法に従いながら、求められた。テスト混合物サンプル０．０２０インチ厚が、ポリウレタン背後フィルムに積層された。円いサンプル１．８ｃｍ直径が、金型切断され、重量を量られ、５０ｍｍ遠心管（チューブ）に入れられた。これらサンプルが、２５ｍｍの燐酸緩衝化食塩水（ｐＨ７．２、シグマケミカルＣｏ．、セントルイス、ＭＯ）を用いて覆われ、これら管（チューブ）が、水平方向において、Ｌａｂ  Ｌｉｎｅ  Ｍｕｌｔｉ−Ｗｒｉｓｔ震盪機上で、低スピード（スピード設定３）において、８時間の期間、煽動された。本テストの終わりにおいて残っている各サンプルの触れられていない部分が、この管（チューブ）から除かれ、金属パンに移され、終夜６０℃において乾かされ、重量を量られた。水和統合性値に言及されていることがあるものを得るに当たり、これらサンプル重量が水和前後、測定された重量から該背後フィルム重量を引き算してみることにより正された。該水和統合性値が、この方程式：
統合性値（％）＝［障壁（バリア）仕上がり重量］／［障壁（バリア）当初重量］×１００
を使用しながら、算出された。
【００３０】
本テストが、以降の結果をもたらしたが、２％小繊維化繊維（フィブリル化ファイバー）を有する障壁（バリア）が、２％単フィラメント繊維（モノフィラメントファイバー）を有する障壁（バリア）もしくは全く繊維（ファイバー）を含有していないものよりも、遠く及ばない大きい湿潤統合性を持ったことを示している：
【００３１】
【表３】
2009529988.tif 000004
【００３２】
実施例４
この発明を具現化している組成物において、液体ＰＩＢがある１粘着化剤として加えられており、本障壁（バリア）混合物表面粘着を増加させる。以降のテストが、表面粘着が実際、このような障壁（バリア）組成物における液体（低分子量）ＰＩＢ包含により増加したことを明らかにする。
【００３３】
これらテスト混合物の粘着が、ＡＳＴＭ  Ｄ２９７９−０１、逆プローブ機を使用しての接着剤感圧粘着に関する標準テスト方法に従いながら、Ｐｏｌｙｋｅｎプローブ粘着テスターを用いて（Ｔｅｓｔｉｎｇ  Ｍａｃｈｉｎｅｓ，Ｉｎｃ．，Ｒｏｎｋｏｎｋｏｍａ，ＮＹ，モデル８０−０２）測定された。粘着測定が、クロスヘッドスピード２ｃｍ／秒および休止時間１０秒を有するこの球状冠プローブを使用しながら、完遂された。サンプルが、条件を整えられ、制御（コントロール）された環境（７２°Ｆ。５０％相対湿度）の部屋においてテストされた。
【００３４】
【表４】
2009529988.tif 000005
【００３５】
実施例５
搾り管（スクウィーズチューブ）からの供給に適したペースト組成物が、揮発性稀釈剤（イソオクタン）を使用しながら、調製され、当該組成物の粘度を抑えた。下でリストアップされた成分が、デュアル遊星混合機（ミキサー）においてブレンドされ、該稀釈剤における均一分散体を達成した。
【００３６】
【表５】
2009529988.tif 000006
【００３７】
この結果得られてくる組成物が容易に、標準管（チューブ）から搾られ得た。
【００３８】
これら５基礎（ベース）成分だけを考慮し、該稀釈剤を考慮せずに、これら重量％が、このような基礎（ベース）成分の組み合わされた重量に関連して、５５％中分子量ＰＩＢ、５％低分子量ＰＩＢ、２％小繊維化繊維（フィブリル化ファイバー、ポリエチレン）、１３％ペクチン、および２５％ＣＭＣであった。
【００３９】
実施例６
搾り管（スクウィーズチューブ）からの供給に適したペースト組成物が、非揮発性稀釈剤（ペトロラタム）を使用しながら、調製され、当該組成物の粘度を抑えた。下でリストアップされた成分が、デュアル遊星混合機（ミキサー）においてブレンドされ、該稀釈剤における均一分散体を達成した。
【００４０】
【表６】
2009529988.tif 000007
【００４１】
この結果得られてくる組成物が容易に、標準管（チューブ）から搾られ得た。
【００４２】
これら５基礎（ベース）成分だけを考慮し、該稀釈剤を考慮せずに、これら重量％が、このような基礎（ベース）成分の組み合わされた重量に関連して、５５％中分子量ＰＩＢ、５％低分子量ＰＩＢ、４％小繊維化繊維（フィブリル化ファイバー、ポリエチレン）、１２％ペクチン、および２４％ＣＭＣであった。
【００４３】
この発明が、例示目的で、とても詳しく開示されてきている一方、当業者により、このような詳細の多くが、本発明精神および範囲から逸脱してしまうことなく、変えられていてよいことが、理解されるようになる。
【国際調査報告】
2009529988.tif 000008
2009529988.tif 000009
2009529988.tif 000010